СПОСОБ ТЕРМИЧЕСКОЙ ОБРАБОТКИ СТАЛЬНОГО ЛИСТА И УСТРОЙСТВО ДЛЯ ЕГО ОСУЩЕСТВЛЕНИЯ

1. Способ термической обработки ферросплавного листа (1), включающий стадию выполнения термической обработки листа (1) при его перемещении путем погружения листа, по меньшей мере, в одну ванну (5, 16) с расплавленными окислами, причем:
-1
-2
ванна (5, 16) с расплавленными окислами имеет вязкость ниже, чем 3.10 Па⋅с, предпочтительно ниже, чем 2.10 Па⋅с, поверхность ванны (5, 16) находится в контакте с неокислительной атмосферой, расплавленные окислы являются инертными по отношению к железу, разница (ΔT) между температурой ферросплавного листа (1) на входе в ванну (5, 16) и температурой ванны (5, 16) находится в пределах от 25 до 900°C;
и остатки окислов, оставшихся на поверхностях ферросплавного листа (1) на выходе из ванны (5, 16), удаляют.
2. Способ по п. 1, в котором температура ферросплавного листа (1) на входе в ванну (5, 16) ниже, чем температура ванны (5, 16), что приводит к нагреванию ферросплавного листа (11).
3. Способ по п. 2, в котором ферросплавный лист (1) нагревают перед погружением в ванну с расплавленными окислами (5, 16).
4. Способ по п. 2 или 3, в котором температура ванны (5, 16) находится в пределах от 600 до 900°C, предпочтительно между 700 и 850°C.
5. Способ по п. 1 или 2, в котором ферросплавный лист (1) охлаждают после нагревания в ванне (5, 16) с расплавленными окислами.
6. Способ по п. 2 или 3, в котором ванна (5, 16) с расплавленными окислами первоначально состоит из:
2
3
45 мас.% ≤ BO ≤ 90 мас.%,
2
10 мас.% ≤ LiO ≤ 55 мас.%,
2
0 мас.% ≤ NaO ≤ 10 мас.%,
2
2
2
2
5
2
причем NaO, если присутствует, может быть, по меньшей мере частично, заменен одним или несколькими из следующих окислов: CaO, KO, SiO, PO, MnO.
7. Способ по п. 4, в котором ванна (5, 16) с расплавленными окислами первоначально состоит из:
2
3
45 мас.% ≤ BO ≤ 90 мас.%,
2
10 мас.% ≤ LiO ≤ 55 мас.%,
2
0 мас.% ≤ NaO ≤ 10 мас.%,
2
2
2
2
5
2
причем NaO, если присутствует, может быть, по меньшей мере частично, заменен одним или несколькими из следующих окислов: CaO, KO, SiO, PO, MnO.
2
3
8. Способ по п. 6, в котором ванна (4, 16) с расплавленными окислами первоначально состоит из 45 мас.% ≤ ВО ≤ 55 мас.% и 40 мас.% ≤ LiO2 ≤ 50 мас.%.
9. Способ по п. 1, в котором температура ферросплавного листа (1) на входе его в ванну (5, 16) выше температуры ванны (5, 16), что приводит к охлаждению ферросплавного листа (1).
10. Способ по п. 9, в котором температура ванны (5, 16) с расплавленными окислами находится в пределах между 600 и 700°C.
11. Способ по п. 9 или 10, в котором ванна (4, 16) первоначально состоит из:
2
3
45 мас.% ≤ BO ≤ 70 мас.%,
2
30 мас.% ≤ LiO ≤ 55 мас.%,
2
10 мас.% ≤ NaO ≤ 20 мас. %,
2
2
2
2
5
2
причем NaO может быть, по меньшей мере частично, заменен одним или несколькими из следующих окислов: CaO, KO, SiO, PO, MnO.
12. Способ по п. 5, в котором стадию охлаждения осуществляют таким образом, как описано в пп. 9-11.
13. Способ по п. 1 или 2, в котором остатки расплавленных окислов, оставшиеся на поверхностях ферросплавного листа (1), удаляют с помощью механических воздействий и/или продувки газом.
14. Способ по п. 1 или 2, в котором ферросплавный лист (1) в конце обработки поступает на стадию нанесения покрытия.
15. Способ по п. 1 или 2, в котором ферросплавный лист (1) является стальным листом.
16. Устройство для осуществления способа термической обработки по любому из пп. 1-15, включающее в себя ванну (5, 16) с расплавленными окислами, имеющую вязкость ниже, чем 3.10-1 Па⋅с, предпочтительно ниже, чем 2.10-2 Па⋅с, причем:
поверхность ванны (5, 16) находится в контакте с неокислительной атмосферой;
расплавленные окислы являются инертными по отношению к железу;
и устройство содержит средства для удаления остатков расплавленных окислов, остающихся на поверхностях ферросплавного листа (1) на выходе из ванны.
17. Устройство по п. 16, содержащее средство (12) для разогрева ферросплавного листа, расположенное перед ванной (5, 16) с расплавленными окислами.
18. Устройство по п. 16 или 17, содержащее средство (7) для нанесения покрытия на ферросплавный лист (1), расположенное после ванны (5, 16) с расплавленными окислами.
19. Устройство по п. 18, содержащее средство (11) для охлаждения ферросплавного листа (1), расположенное между ванной (5, 16) с расплавленными окислами и средством (7) для нанесения покрытия.
20. Устройство по п. 16 или 17, в котором средство для удаления остатков расплавленных окислов, оставшихся на поверхностях ферросплавного листа (1) на выходе из ванны включает в себя щетки (21) и/или сопла горячей продувки газом.